"- 도너 기판 의 "" 앞 "" 면 이 라고 칭하 는 면 들 중 하나 및 소위 수용 기판 이 라고 불리 는 결정질 기판 ( crystalline substrate ) 의 "" 앞 "" 면 중 하나 를 수소 및 / 또는 아르곤 을 포함 한 가스 상 분위기 에서 적어도 30 초 동안 800 ℃ 내지 1200 ℃ 의 온도 에서 열처리 하 여 소위 "" 사전 접합 준비 ""( prebonding preparaation ) 를 하 고 상기 앞면 을 소수 성 으로 만드 는 단계 ;"